(57)【特許請求の範囲】
【請求項１】
非結晶性ポリエステル樹脂を主体とする基材シートを用いた化粧シートにおいて、前記基材シートの表面側に、前記基材シート側から順に、絵柄層と、非結晶性ポリエステル樹脂からなる下層と、非晶状態の結晶性ポリエステル樹脂からなる上層とを積層してなる２層のポリエステル樹脂層の積層体である透明熱可塑性樹脂層を具備してなることを特徴とする化粧シート。
【請求項２】
非結晶性ポリエステル樹脂を主体とする基材シートを用いた化粧シートにおいて、前記基材シートの表面側に、非晶状態の結晶性ポリエステル樹脂からなる下層及び上層の間に、非結晶性ポリエステル樹脂からなる中層が挟持されてなる、３層のポリエステル樹脂層の積層体である透明熱可塑性樹脂層を具備してなることを特徴とする化粧シート。
【発明の詳細な説明】
【０００１】
【発明の属する技術分野】
本発明は、住宅などの建築物の内装や、造作材、建具等の建築資材、家具什器類、住設機器や家電製品等の表面化粧に使用するための化粧シートに関するものである。更に詳しくは、平面状基材への貼着は勿論のこと、該貼着後のＶカット折り曲げ加工、凹凸基材へのラッピング加工や基材端部へのエッジ加工、更には複雑な三次元立体形状を有する基材への真空成形加工にも適用可能な化粧シートに関するものである。
【０００２】
【従来の技術】
従来、一般的な化粧シートとしては塩化ビニル樹脂系化粧シートが使用されてきたが、近年、塩化ビニル樹脂は燃焼時に塩化水素ガスやダイオキシン等の有害物質を発生する可能性があるとして、非塩化ビニル系樹脂からなる化粧シートが求められる様になった。これを受けて、塩化ビニル樹脂系化粧シートの代替品として、例えば熱可塑性オレフィン系樹脂を使用した化粧シートなどが開発されている。
【０００３】
しかしながら、熱可塑性オレフィン系樹脂は、非晶質のマトリックスの中に結晶部が分散した海島構造に起因して、Ｖカット加工やラッピング加工等の折り曲げ加工の際に、非晶質部と結晶部との間の微細な剥離による白化や亀裂等を発生し易いことや、複雑な三次元立体形状を有する基材の表面への真空成形加工の際に、非晶質部と結晶部とで熱軟化挙動が異なる為の不均一な変形による成形不良や、結晶部を十分に軟化させる温度では非晶質部が軟化し過ぎることによるドローダウン、高伸長部分における非晶質部と結晶部との間の微細な剥離による白化や亀裂などといった種々の問題を発生し易く、従来の塩化ビニル樹脂系化粧シートの代替品として種々の用途に十分に対応できる状況にはないのが実情である。
【０００４】
そこで、真空成形の用途にも十分に対応可能な非塩化ビニル系化粧シートとして、上記熱可塑性オレフィン系樹脂に替えて、所謂共重合ポリエステル樹脂等の、均一な内部構造に起因して優れた熱成形性を有する非結晶性ポリエステル樹脂を使用した化粧シートも既に提案されている。ところが、非結晶性ポリエステル樹脂は、オレフィン系樹脂等と比較して、耐溶剤性に著しく劣っているので、非結晶性ポリエステル樹脂からなる化粧シートの裏面に、例えば２液硬化型ウレタン樹脂系接着剤等の有機溶剤系接着剤を塗工して、木質系基材等の各種の被貼着基材の表面に貼着すると、接着剤中に含まれる有機溶剤がシートを膨潤させてシート中に残留し、これが被貼着基材との貼着後に気化して被貼着基材と化粧シートとの界面で気泡を形成する所謂フクレ現象や、該気泡部をきっかけとして被貼着基材と化粧シートとが貼着界面で分離してしまう剥離現象などを発生し易いという問題があった。
【０００５】
この問題を回避する為には、シートを膨潤させてシート内に浸透した溶剤分が十分に除去される様に、接着剤の塗工後の乾燥を十分に行うことが考えられるが、そうすると接着剤が乾燥により粘着力（タック）を喪失して接着不能となってしまうという問題がある。また、非晶質ポリエステル樹脂を膨潤させない溶剤を使用した接着剤、例えば水系接着剤や、無溶剤型接着剤を使用することも考えられるが、これらの接着剤は、その接着適性が化粧シート又は被貼着基材の材質に適合しなかったり、製造する化粧材の用途に十分な接着力や耐久性を備えていなかったり、接着条件が化粧シートと被貼着基材との貼着時の加工条件に適合しなかったり、接着剤自体が高価であったり、硬化のために特殊な設備を必要としたり（例えば電子線硬化型接着剤等）する等、各種の事情のために、なかなか実用化が難しいのが現実である。
【０００６】
こうした問題を解消するために、所謂共重合ポリエステル樹脂等の非結晶性ポリエステル樹脂に替えて、それよりも耐溶剤性に優れた非晶状態の結晶性ポリエステル樹脂（ポリエチレンテレフタレート樹脂等の結晶性ポリエステル樹脂を結晶化させない熱的条件下で成形したもの）を使用することも考えられ、結晶性のオレフィン系樹脂フィルムや通常の結晶化した二軸延伸ポリエチレンテレフタレート樹脂フィルム等に比較すれば折り曲げ加工性や真空成形性に優れた化粧シートが得られることが解っている。しかしながら、この非晶状態の結晶性ポリエステル樹脂を基材シートに使用した化粧シートは、折り曲げ加工性や真空成形性の面では非結晶性ポリエステル樹脂を使用したものにはなお及ばず、急角度での折り曲げ加工や高低差の大きい複雑な三次元立体形状への真空成形加工等の用途への適用は困難であるのが実情であった。
【０００７】
【発明が解決しようとする課題】
本発明は、従来の技術における上記したような問題点を解決するためになされたものであって、その課題とするところは、塩化ビニル樹脂を使用しない環境に優しい化粧シートでありながら、優れた折り曲げ加工適性や真空成形加工適性を有し、しかも、被貼着基材への貼着面の耐溶剤性に優れ、有機溶剤系接着剤を使用しても貼着後のフクレや剥離等の問題を発生することなく良好に貼着可能な化粧シートを提供することにある。
【００１２】
非結晶性ポリエステル樹脂を主体とする基材シートを用いた化粧シートにおいて、前記基材シートの表面側に、前記基材シート側から順に、絵柄層と、非結晶性ポリエステル樹脂からなる下層と、非晶状態の結晶性ポリエステル樹脂からなる上層とを積層してなる２層のポリエステル樹脂層の積層体である透明熱可塑性樹脂層を具備してなることを特徴とする化粧シートである。
【００１３】
非結晶性ポリエステル樹脂を主体とする基材シートを用いた化粧シートにおいて、前記基材シートの表面側に、非晶状態の結晶性ポリエステル樹脂からなる下層及び上層の間に、非結晶性ポリエステル樹脂からなる中層が挟持されてなる、３層のポリエステル樹脂層の積層体である透明熱可塑性樹脂層を具備してなることを特徴とする化粧シートである。
【００１４】
【発明の実施の形態】
以下に、本発明の実施の形態を、図面を参照しつつ詳細に説明する。図１〜図１０は、それぞれ本発明の実施の形態を示す模式断面図である。
【００１５】
本発明の化粧シートは、例えば図１に示す様に、非結晶性ポリエステル樹脂を主体とする基材シート１を用いた化粧シートであって、基材シート１が、非結晶性ポリエステル樹脂からなる基層１１の被貼着基材との貼着面すなわち裏面に、非晶状態の結晶性ポリエステル樹脂からなる裏層１３を具備することを特徴とするものである。この例では、基材シート１の表面側には、意匠絵柄の付与のための絵柄層２と、該絵柄層２や基材シート１を保護するためのトップコート層５とが順次設けられており、一方、基材シート１の裏面には、被貼着基材への貼着の際の接着性を向上するためのプライマー層７が設けられている。
【００１６】
なお、絵柄層２は、例えば図２に示す様に、基材シート１の裏面側に設けることも可能である。この例では、非結晶性ポリエステル樹脂からなる基層１１と、非晶状態の結晶性ポリエステル樹脂からなる裏層１３とからなる基材シート１の裏層１３側の面に絵柄層２及びプライマー層７が、基層１１側の面にトップコート層５が、それぞれ設けられている。
【００１７】
図１に示す例における絵柄層２及びトップコート層５、又は図２に示す例におけるトップコート層５を設けない場合や、これらを溶剤を使用せずに（例．転写法、無溶剤型インキ・塗料の使用等）、若しくは非結晶性ポリエステル樹脂を侵さない溶剤を使用して（例．水性インキ・塗料の使用等）設ける場合には、図１又は図２に示す形態で何ら支障はない。しかし、これらを非結晶性ポリエステル樹脂を侵す溶剤を使用した印刷法又は塗工法等により設ける場合には、これらの印刷又は塗工の際に、該溶剤が非結晶性ポリエステル樹脂からなる基層１１を膨潤させ、基層１１中に残留することにより、印刷・塗工済シートの巻取保存時のブロッキングや、後述する印刷面上への透明熱可塑性樹脂層４の積層時のフクレの発生等の問題を発生する場合がある。
【００１８】
その様な場合には、図３又は図４に示す様に、基材シート１としては、非結晶性ポリエステル樹脂からなる基層１１の表面側にも、裏層１３と同様の非晶状態の結晶性ポリエステル樹脂からなる表層１２を有してなる、３層構成の基材シート１を使用することによって、印刷・塗工面に存在する非晶状態の結晶性ポリエステル樹脂からなる層が、非結晶性ポリエステル樹脂からなる基層１１を溶剤から保護することにより、上記した問題の発生を効果的に防止することができる。特に、基材シート１を材質面及び構造面から表裏対称の構成とすると、熱伸縮等による反りが発生しにくく、取扱性に優れる利点がある。
【００１９】
なお、必要に応じて、化粧シートの表面に凹凸模様のエンボス６を施したり（図４）、該エンボス６の凹部にワイピング法等により着色剤を充填するなどの、各種の装飾加工を本発明の化粧シートに付加することも、勿論可能である。
【００２０】
本発明の化粧シートにおいて、基材シート１の主たる構成層である非結晶性ポリエステル樹脂からなる基層１１は、本発明の化粧シート１に、Ｖカット加工やラッピング加工等の折り曲げ加工は勿論のこと、真空成形加工等の三次元成形加工にも十分対応可能な、優れた柔軟性や熱成形性を付与する目的で設けられるものである。非結晶性ポリエステル樹脂は、均一な非晶質構造のために極めて均一な成形性が得られ、折り曲げ加工時や熱成形加工時にネッキングや破断、白化、不均一な伸長による柄伸び等の成形不良を発生することが殆どないからである。
【００２１】
上記非結晶性ポリエステル樹脂とは、通常の成形条件下では殆ど結晶化することのない程度に結晶化速度を遅くしたポリエステル樹脂であり、具体的には例えば、テレフタル酸、ナフタレンジカルボン酸等の芳香族ジカルボン酸又はそのエステルと、エチレングリコール、１，４−ブタンジオール等の脂肪族ジオールとの縮合重合反応において、ジカルボン酸成分として例えばセバシン酸、エイコ酸、ドデカンジオン酸、ダイマー酸、シクロヘキサンジカルボン酸等の長鎖脂肪族ジカルボン酸及び／又は脂環族ジカルボン酸を導入したり、及び／又は、ジオール成分としてポリエチレングリコール、ポリテトラメチレングリコール、シクロヘキサンジメタノール等の両末端に水酸基を有するポリエーテル系ジオール及び／又は脂環族ジオールを導入する等して製造された共重合ポリエステル樹脂等がある。
【００２２】
中でも最も代表的なものは、通称ＰＥＴ−Ｇとして市販されている１，４−シクロヘキサンジメタノール共重合ポリエチレンテレフタレート樹脂であり、該樹脂からなるシートとして具体的には例えば長瀬産業株式会社製「ＮＡＧＡＳＥ  Ａ−ＰＥＴ」、理研ビニル工業株式会社製「リベスター」等として市販されているものなどを挙げることができる。この１，４−シクロヘキサンジメタノール共重合ポリエチレンテレフタレート樹脂は、柔軟で成形性に優れ、複雑な三次元立体形状の化粧材用基材２に対しても十分に追従可能であることは勿論のこと、ガラス転移温度が約８０℃であることから、真空成形等の熱成形において、従来のポリ塩化ビニル樹脂製の化粧シートの場合と同様の成形条件で良好に成形可能である利点がある。
【００２３】
上記基層１１の裏面側に設けられている非晶状態の結晶性ポリエステル樹脂からなる裏層１３は、基材シート１の裏面に、柔軟性や熱成形性を阻害することなく、被貼着基材の表面への貼着に使用される接着剤に含有される溶剤の攻撃に耐える良好な耐溶剤性を付与する目的で設けられるものである。すなわち非晶状態の結晶性ポリエステル樹脂とは、例えばポリエチレンテレフタレート、ポリエチレンテレフタレート−イソフタレート共重合体、ポリブチレンテレフタレート、ポリエチレンナフタレート等の、本来は結晶性である通常の熱可塑性ポリエステル樹脂を、結晶化させない（好ましくは結晶化度５％以下）成形条件でシート状に製膜したものであり、結晶部を殆ど含まないことから、折り曲げ加工時や熱成形時等の変形によっても、結晶部と非結晶部との相のずれが発生しにくく、非結晶性ポリエステル樹脂よりは若干劣るものの比較的均一な成形性が得られ、ネッキングや破断、白化、柄伸び等の成形不良を発生しにくいことに加え、非結晶性ポリエステル樹脂よりも耐溶剤性には優れているからである。
【００２４】
上記非晶状態の結晶性ポリエステル樹脂としては、ガラス転移温度（樹脂種のほか製膜条件にも依存する）が６５〜８５℃程度のものを使用すると、真空成形等の熱成形において、従来のポリ塩化ビニル樹脂製の化粧シートの場合と同様の成形条件で良好に成形可能である利点がある。従ってこの目的には、ホモポリエチレンテレフタレート又はポリエチレンテレフタレート−イソフタレート共重合体等の、ポリエチレンテレフタレート系ポリエステル樹脂が最も適している。
【００２５】
係る非晶状態の結晶性ポリエステル樹脂としては、通称Ａ−ＰＥＴ樹脂として市販されている純粋又は純粋に近いポリエチレンテレフタレート樹脂からなるものが最も一般的であり、具体的には例えば帝人株式会社製「テイジンテトロンシート（Ａ−ＰＥＴ）」、東洋紡績株式会社製「東洋紡ＰＥＴＭＡＸシートＡシリーズ」、鐘紡株式会社製「カネボウＡ−ＰＥＴシート」等として市販されているものなどを挙げることができる。
【００２６】
本発明の化粧シートにおいて、基材シート１の厚さには特に制限はなく、従来の同種の化粧シートにおけると同様であり、具体的には１０〜１０００μｍ程度の範囲内とされるのが一般的であり、中でも５０〜５００μｍ程度の範囲内が種々の用途に最も好適である。この基材シート１を構成する各層の内、非晶状態の結晶性ポリエステル樹脂からなる裏層１３（及び場合により表層１２）の厚さが薄過ぎると、被貼着基材への貼着時（及び場合により絵柄層２等の印刷・塗工時）に要求される耐溶剤性が不十分となるので、その厚さは少なくとも１μｍ以上、より好ましくは５μｍ以上とするのが良い。但し、厚くしすぎると、相対的に非結晶性ポリエステル樹脂からなる基層１１の厚さの比率が低下し、化粧シートの折り曲げ加工性や真空成形加工性の低下の原因となるので、一般的には、基材シート１の全厚に占める非結晶性ポリエステル樹脂からなる基層１１の厚さの比率が少なくとも４０％以上、より好ましくは６０％以上となるように、各層の厚さを適宜設計することが望ましい。
【００２７】
基材シート１を構成する各層の積層手段には特に制限はなく、例えば適宜の接着剤を介したウェットラミネート法又はドライラミネート法、感熱接着剤を介した又は介さない熱ラミネート法、いずれかの層の片面又は両面に他の層を溶融状態で押し出すと同時に積層する押出ラミネート法、各層を構成する樹脂をそれぞれ溶融して押し出すと同時に積層する共押出法等、従来公知の任意の手段が採用可能である。非結晶性ポリエステル樹脂と非晶状態の結晶性ポリエステル樹脂とは相溶性が高く、積層界面において容易に強固な接着を形成するので、生産性に優れた共押出法が最も適していると言えよう。
【００２８】
基材シート１には、必要に応じて例えば紫外線吸収剤、光安定剤、熱安定剤、可塑剤、滑剤、帯電防止剤、難燃剤、充填剤等の各種の添加剤から選ばれる１種以上が添加されていてもよい。また、基材シート１は透明や半透明であってもよいし、着色剤の添加により着色透明や着色不透明とされていてもよいが、特に目的とする化粧シートに被貼着基材の表面の好ましくない色彩や欠陥等に対する隠蔽性が要求される場合には、基材シート１は例えば酸化チタン系顔料や酸化鉄系顔料、カーボンブラック等の不透明性顔料の添加により隠蔽性とされていることが望ましい。これらの添加物は、基材シート１を構成する全ての層に添加されていても良いし、一部の層のみに添加されていても良く、必要とされる特性に合わせて所望により適宜設計することが可能である。
【００２９】
絵柄層２は、所望の意匠の絵柄を印刷等によって表現したものであり、その絵柄の種類や構成材料、形成方法等に関しては一切制限はない。一般的には、絵柄としては例えば木目柄や石目柄、布目柄、抽象柄、幾何学模様、文字又は記号、或いはそれらの組み合わせ等であるが、単色無地（ベタ）であっても勿論構わない。基材シート１の隠蔽性が不十分である場合には、意匠絵柄と併用して若しくは単独で、不透明顔料を大量に含有する隠蔽ベタを設けることもできる。構成材料は、染料又は顔料等の着色剤を合成樹脂等の展色剤と共に適宜の溶剤中に溶解又は分散した印刷インキ又は塗料等を使用するのが一般的である。本発明の化粧シートにおいては、折り曲げ加工時や真空成形加工時のシートの伸びに追従可能な柔軟性を備えた材料によって構成することが望ましく、具体的には例えばウレタン系樹脂、アクリル系樹脂、ビニル系樹脂、繊維素誘導体等を展色剤とする印刷インキ又は塗料を使用することが望ましい。
【００３０】
絵柄層２の形成方法としては、例えばグラビア印刷法、オフセット印刷法、グラビアオフセット印刷法、スクリーン印刷法、フレキソ印刷法、凸版印刷法、インクジェット印刷法、転写印刷法等の公知の印刷方法や、ベタ状の場合には例えばグラビアコート法、マイクログラビアコート法、ロールコート法、ナイフコート法、エアーナイフコート法、ダイコート法、リップコート法、コンマコート法、ディップコート法、フローコート法、スプレーコート法等の公知の塗工方法等を用いることができる。また、絵柄層２の印刷形成前に、被印刷面に予め例えばコロナ放電処理、プラズマ処理、火炎処理、電離放射線処理、酸処理、アルカリ処理、アンカー処理又はプライマー処理等の易接着処理を施すことによって接着性を向上させることも、必要に応じて任意に実施することができる。
【００３１】
本発明の化粧シートには、必要に応じて、表面に凹凸模様のエンボス６を施すことにより立体的な意匠感を付与することもできる。エンボス６の凹凸模様の種類にも特に制限はなく、例えば木目調（特に導管溝模様状）、石目調、布目調、和紙調、幾何学模様状等の各種の模様状であっても良いし、或いは例えば砂目状、梨地状等の艶消状や、スウェード状、皮革状、ヘアライン状、平行直線群又は平行直線群若しくはそれらの組み合わせ等であっても良い。また、これらのエンボス６の凹凸模様を絵柄層２の絵柄模様と同調させることによって更なる意匠性の向上を図ることもできるが、その必要がなければ非同調であっても良く、また、絵柄層２の絵柄と同調した模様と同調しない模様との両者を含む模様状のエンボス６を設けることもできる。なお、エンボス６の凹部には、必要に応じてワイピング法等の手法により着色剤を充填してもよく、これによってエンボス６による凹凸模様と同調した色彩模様を有する意匠性に優れた化粧シートを得ることができる。
【００３２】
また、本発明の化粧シートには、必要に応じて、絵柄層２や基材シート１を外部からの物理的又は化学的刺激から保護するためのトップコート層５を設けることもできる。トップコート層５の材質は本発明において特に限定されるものではないが、各種表面物性の観点からは硬化型樹脂を使用することが望ましい。具体的には、例えばウレタン系樹脂、アミノアルキド系樹脂、メラミン系樹脂、エポキシ系樹脂、不飽和ポリエステル系樹脂、尿素系樹脂、フェノール系樹脂等の熱硬化型樹脂や、不飽和ポリエステル系樹脂、アクリレート系樹脂、メタクリレート系樹脂等の電離放射線硬化型樹脂等を用いることができる。
【００３３】
中でも、表面硬度や耐摩耗性等の表面物性と、折り曲げ加工や三次元成形加工等に適した可撓性とのバランスに優れた、２液硬化型ウレタン系樹脂、すなわち、アクリルポリオール又はアクリルポリエーテルを主剤とし、イソシアネート硬化剤を添加して架橋硬化させる熱硬化型樹脂等が、本発明の目的には最も適している。トップコート層５の膜厚は、本発明において特に制限されるものではないが、物性面及び可撓性面の兼ね合いから、通常３〜２０μｍ程度とするのが適当である。
【００３４】
トップコート層５には必要に応じて、例えば紫外線吸収剤、光安定剤、熱安定剤、艶調整剤、滑剤、帯電防止剤、結露防止剤、抗菌剤、防黴剤、減摩剤、着色剤、充填剤等の各種の添加剤から選ばれる１種以上を添加しても良い。また、トップコート層５は同種又は異種の２層以上から構成しても良く、例えば、シリカ、アルミナ、炭化珪素等の高硬度耐摩耗性粒子を含有する第１の層の上に、係る粒子を含有しない第２の層を設けて、耐摩耗性や耐傷付き性と表面光沢や表面平滑性との両立を図ったり、全面に設けられた第１の層の上に、それとは艶状態の異なる第２の層を任意の模様状に設けて、艶変化による視覚的な立体感を表現する等の応用も可能である。
【００３５】
本発明の化粧シートを、各種の被貼着基材の表面に積層貼着した後に塗装を施す用途に供する場合には、トップコート層５としてリコート性（後塗装適性）を有する樹脂を選択するか、若しくはトップコート層５に代えて易接着層を設けておくといった応用も可能である。具体的には、例えば水酸基やカルボキシル基、アミノ基等の活性官能基を分子の末端又は側鎖に有する樹脂を採用したり、硬化性樹脂にあっては、硬化剤が不足又は過剰となる配合とするか、又は、硬化不完全な状態とすることによって、架橋反応性の官能基を残存させる等の手法が採用される。例えば、従来より屡々行われている様に、三次元立体形状を有する被貼着基材の表面に、真空成形法により化粧シートを成形積層貼着した後に、紫外線硬化型塗料による塗装を施す場合などに有用である。
【００３６】
プライマー層７は、本発明の化粧シートを使用して各種の化粧材を作製するために、各種の被貼着基材の表面に積層貼着する際に使用される、例えばイソシアネート硬化型ウレタン樹脂系や変性酢酸ビニル樹脂エマルジョン系等の各種のラミネート用接着剤との接着性を十分に確保する目的で、必要に応じて設けられるものである。その材質としては、例えばウレタン系、アクリル系、エチレン−酢酸ビニル共重合体系、塩化ビニル−酢酸ビニル共重合体系、ポリエステル系、ポリアミド系等の各種のプライマー塗工剤が知られており、これらの中から基材シート１の材質及びラミネート用接着剤の種類に合わせたものを選んで使用する。例えば、ラミネート用接着剤として変性酢酸ビニル樹脂エマルジョン系接着剤を使用する場合には、ウレタン系プライマー剤で良好な接着が得られる。なお、プライマー層７に例えばシリカ等の無機質微粉末を添加しておくと、プライマー層７の表面が粗面化することにより、化粧シートの巻取保存時のブロッキングが防止できる他、投錨効果によるラミネート用接着剤との接着性の向上を図ることもできる。
【００３７】
本発明の化粧シートは上記の他、例えば図５に示す様に、上述した基材シート１の表面側に、さらに透明熱可塑性樹脂層４を設けた構成とすることもできる。この様に構成すると、透明熱可塑性樹脂層４は、塗工法によって設けられるトップコート層５と比較して、十分に厚く設けることが可能であり、またその材質も、高分子量のため強靱性に優れ、しかも熱可塑性のため柔軟性にも優れた材質を用いることができるので、外的な物理的又は化学的刺激からの絵柄層２や基材シート１の保護の為にはより有効である。
【００３８】
上記透明熱可塑性樹脂層４は、基材シート１上に接着剤層３を介してウェットラミネート法、ドライラミネート法又は熱ラミネート法等によって積層しても良いし、接着剤層３を介さずに直接（但し、基材シート１の表面側に絵柄層２が形成される場合には該絵柄層２を介して）熱ラミネート法、溶融押出ラミネート法等によって積層しても良い。絵柄層２は、基材シート１と透明熱可塑性樹脂層４との積層前に、基材シート１の表面に設けておく代わりに、透明熱可塑性樹脂層４の裏面に設けておき、これを接着剤層３を介して又は介さずに基材シート１と積層することもできる（図６）。この様にすると、絵柄層２の形成に非結晶性ポリエステル樹脂を侵す溶剤を含有する印刷インキ等を使用する場合であっても、基材シート１の表面側の非晶状態の結晶性ポリエステル樹脂からなる層（表層１２）を設ける必要がなくなる利点がある。
【００３９】
なお、この透明熱可塑性樹脂層４の形成は、基材シート１が非結晶性ポリエステル樹脂からなる基層１１の表面側に非晶状態の結晶性ポリエステル樹脂からなる層（表層１２）を有していない場合（図５、図６）にも、有している場合（図７）にも、共に適用可能であることは言うまでもない。また、透明熱可塑性樹脂層４を溶融押出ラミネート法によって基材シート１上に積層形成する場合には、必要に応じて、図８に示す様に、基材シート１上に予めアンカー層３１を形成しておいたり、及び／又は、透明熱可塑性樹脂層４の主たる構成層である上層４１と基材シート１との間に、共押出法等の適宜の手段により、例えば不飽和カルボン酸（無水物）変性オレフィン系樹脂等の接着性樹脂層４４を介在させることによって、基材シート１と透明熱可塑性樹脂層４との間での強固な密着性を確保することもできる。
【００４０】
上記透明熱可塑性樹脂層４を構成する熱可塑性樹脂の種類には特に制限はなく、例えばポリエチレン、ポリプロピレン、ポリブテン−１、ポリ−４−メチルペンテン等のポリオレフィン樹脂、又はエチレン−酢酸ビニル共重合体、エチレン−ビニルアルコール共重合体、エチレン−（メタ）アクリル酸（エステル）共重合体、エチレン−不飽和カルボン酸共重合体金属水和物（所謂アイオノマー）等のオレフィン系共重合体樹脂等のオレフィン系樹脂、ポリエチレンテレフタレート、ポリブチレンテレフタレート、ポリエチレンテレフタレート−イソフタレート共重合体、ポリエチレンナフタレート、ポリアリレート、ポリカーボネート等のポリエステル系樹脂、ポリアクリロニトリル、ポリメタクリロニトリル、ポリメタクリル酸メチル、ポリメタクリル酸エチル、ポリメタクリル酸ブチル、ポリアクリル酸メチル、ポリアクリル酸エチル、ポリアクリル酸ブチル等のアクリル系樹脂、ポリスチレン、スチレン−ブタジエン共重合体、アクリロニトリル−スチレン共重合体、アクリロニトリル−ブタジエン−スチレン共重合体等のスチレン系樹脂、６−ナイロン、６，６−ナイロン、６，１０−ナイロン等のポリアミド系樹脂、ポリ酢酸ビニル、ポリビニルアルコール、ポリビニルアセタール、ポリビニルブチラール等のビニル系樹脂、アセチルセルロース、ニトロセルロース等の繊維素誘導体等、或いはこれらの２種以上の混合物、共重合体、積層体、複合体等からなるフィルム乃至シート状物を使用することができる。
【００４１】
但し、近年頓に社会問題化しつつある環境問題への適応を考慮すると、例えばポリ塩化ビニル樹脂やポリフッ化ビニル樹脂等の様に塩素やフッ素等のハロゲン元素を含有する樹脂の使用は好ましくなく、非ハロゲン系樹脂を使用することが望ましい。中でも、市場での価格や流通量、調達の容易性を始め、化粧シートの構成材料としての適度の柔軟性と強度のバランスや、折曲や切断・切削、熱成形等の加工適性、耐摩耗性や耐溶剤性等の表面物性、耐候性等の各種の側面から見て、オレフィン系樹脂、アクリル系樹脂又はポリエステル系樹脂を採用することが最も好ましい。
【００４２】
上記オレフィン系樹脂としては、上掲したものを始め、種々の単独重合体や共重合体が知られているが、中でも化粧シート用素材として最も好適なのはポリプロピレン系樹脂、すなわちポリプロピレンを主成分とする単独又は共重合体であり、具体的には、例えばホモポリプロピレン樹脂、ランダムポリプロピレン樹脂、ブロックポリプロピレン樹脂、及び、ポリプロピレン結晶部を有し、且つプロピレン以外の炭素数２〜２０のα−オレフィン、好ましくはエチレン、ブテン−１、４−メチルペンテン−１、ヘキセン−１又はオクテン−１、のコモノマーを１５モル％以上含有するプロピレン−α−オレフィン共重合体などを例示することができる。また、通常ポリプロピレン系樹脂の柔軟化に用いられるエチレン−α−オレフィン共重合体、エチレン−プロピレン共重合体ゴム、エチレン−プロピレン−非共役ジエン共重合体ゴム、アタクチックポリプロピレン等の改質剤を添加することもできる。
【００４３】
上記ポリプロピレン系樹脂の他に使用可能なオレフィン系樹脂としては、柔軟性や成形性と強度や腰とのバランスに優れた高密度ポリエチレンや、結晶性ポリオレフィン成分と非結晶性エラストマー成分との単純ブレンド、ブロック共重合体又は架橋体などからなり熱可塑性樹脂としての性質とエラストマーとしての性質とを兼ね備えたオレフィン系熱可塑性エラストマー樹脂（ＴＰＯ）等を挙げることができる。
【００４４】
また、上記アクリル系樹脂としては、例えばアクリロニトリル、メタクリロニトリル、アクリル酸、メタクリル酸、アクリル酸エステル又はメタクリル酸エステル等のアクリル酸誘導体を主成分として単独又は共重合して得られる熱可塑性樹脂を使用することができる。特に好ましくは、メチルメタクリレート等のメタクリル酸エステルを主成分とする樹脂であって、柔軟性や熱成形性の改善を目的として、例えばメタクリル酸ブチル等のメタクリル酸の長鎖アルキルエステルや、アクリル酸メチル等のアクリル酸エステル、メタクリル酸又はアクリル酸等から選ばれる単量体が共重合成分として添加され、所望の適宜の物性のフィルムが調製される。勿論、更に物性改善等の目的で他の適宜の共重合成分や添加剤等を併用することも差し支えない。
【００４５】
また、上記ポリエステル系樹脂としては、前記したポリエチレンテレフタレートやポリブチレンテレフタレート、ポリエチレンナフタレート等の汎用の結晶性のポリエステル樹脂であっても良いが、特に、折り曲げ加工や真空成形加工等の用途には、本発明において基材シート１に採用したものと同様の、柔軟性や熱成形性に優れた非結晶性ポリエステル樹脂や非晶状態の結晶性ポリエステル樹脂を好適に使用することができる。
【００４６】
透明熱可塑性樹脂層４には、必要に応じて例えば紫外線吸収剤、光安定剤、熱安定剤、酸化防止剤、可塑剤、充填剤、難燃剤、艶調整剤、帯電防止剤、結露防止剤、滑剤、抗菌剤、防黴剤等の各種の添加剤から選ばれる１種以上が添加されていても良い。紫外線吸収剤としては例えばベンゾトリアゾール系、ベンゾフェノン系等、光安定剤としては例えばヒンダードアミン系等、酸化防止剤としては例えばフェノール系、リン系やそれらの混合系等がそれぞれ代表的なものである。また、基材シート１と透明熱可塑性樹脂層４との間に絵柄層２が設けられる場合にあっても、少なくとも絵柄層２が透視可能な限りにおいて、透明熱可塑性樹脂層４に染料又は顔料等の着色剤が添加されて着色されていても良い。これらの各種の添加剤は、透明熱可塑性樹脂層４が複数層の積層体によって構成される場合には、それらの全ての層に添加されていても一部の層のみに添加されていても良く、所望の特性に応じて適宜設計すれば良い。
【００４７】
透明熱可塑性樹脂層４の厚さには特に制限はないが、一般的には１０〜５００μｍ程度であり、中でも５０〜３００μｍ程度の範囲内が最も好適である。なお、この場合、化粧シート全体の厚さが５０〜１０００μｍ程度、より好ましくは１００〜５００μｍ程度の範囲内となる様に、基材シート１の厚さが設計される。
【００４８】
透明熱可塑性樹脂層４を構成する樹脂の種類は、目的の化粧シートの用途や要求物性等に応じて適宜選定すれば良い。例えば、折り曲げ加工性や真空成形加工性等の後加工性の要求はさほど強くないが耐溶剤性や耐薬品性、耐擦傷性等の表面物性が強く要求される用途にはオレフィン系樹脂、後加工性に加えて高透明性や高耐候性が強く要求される用途にはアクリル系樹脂、後加工性に加え経済性やリサイクル適性が強く要求される用途にはポリエステル系樹脂、といった選択が考えられる。また、必要に応じて、これらオレフィン系樹脂、アクリル系樹脂及びポリエステル系樹脂から選ばれる同種又は異種の複数層を積層して構成することによって、それぞれの樹脂の利点を活かし欠点を補い合って、全体的にバランスの取れた特性を有する化粧シートを得ることも可能である。
【００４９】
例えば、透明熱可塑性樹脂層４の材質としてポリエステル系樹脂を採用する場合、目的とする用途によっては、非晶状態の結晶性ポリエステル樹脂では折り曲げ加工性や真空成形加工性が不十分である一方、非結晶性ポリエステル樹脂では表面硬度や耐傷付き性、耐溶剤性等が不十分であるため、いずれを採用しても十分に満足すべき特性の化粧シートを得ることができないことがある。この様な場合には、図９に示す様に、透明熱可塑性樹脂層４を、加工性にはやや劣るが表面物性に優れた非晶状態の結晶性ポリエステル樹脂からなる上層４１と、表面物性にはやや劣るが加工性に優れた非結晶性ポリエステル樹脂からなる下層４２との２層から構成したり、或いは、図１０に示す様に、非晶状態の結晶性ポリエステル樹脂からなる上層４１、非結晶性ポリエステル樹脂からなる中層４３及び非晶状態の結晶性ポリエステル樹脂からなる下層４３の３層から構成したりすることによって、加工性及び表面物性の両面で十分な特性を有する化粧シートを容易に実現することができる。
【００５０】
例えば図１、図３、図４、図９、図１０に示す様に、非晶状態の結晶性ポリエステル樹脂からなる層を表面側に有する構成の化粧シートにあっては、被貼着基材の表面への貼着前、貼着時、貼着後の折り曲げ加工時又は折り曲げ加工後のいずれかの時点において、加熱処理により表面側の非晶状態の結晶性ポリエステル樹脂からなる層を部分的に結晶化（加熱条件にもよるが通常３０〜６０％程度）させると、表面硬度や耐傷付き性、耐溶剤性、耐薬品性等の各種表面物性を更に向上させることができる。特に、三次元立体形状を有する被貼着基材の表面に沿って真空成形法により熱成形すると同時に積層貼着する手法による場合には、該熱成形時の熱により、また該熱成形時に延伸される場合には熱及び延伸の効果により、成形・積層貼着と同時に表面側の非晶状態の結晶性ポリエステル樹脂からなる層を部分的に結晶化させて、優れた表面物性を発現させることができるので、各種表面物性に優れた化粧材を最も効率的に生産することができる利点がある。
【００５１】
【実施例】
以下に本発明の化粧シートの具体的な実施例及び比較例を示し、本発明を更に詳細に説明する。
【００５２】
＜実施例１＞
非結晶性１，４−シクロヘキサンジメタノール共重合ポリエチレンテレフタレート樹脂からなる厚さ６０μｍの基層の両面に、非晶状態の結晶性ポリエチレンテレフタレート樹脂からなる厚さ２０μｍの表層及び裏層を有する、厚さ１００μｍの着色３層共押出ポリエステル樹脂フィルムを基材シートとし、その表面に、メチルエチルケトン、イソプロピルアルコール及び酢酸エチルを主成分とする溶剤分を５０重量％含有するウレタン系グラビア印刷インキを使用して、グラビア印刷法により木目柄の連続印刷を施して絵柄層を形成し、ロールの状態で１，０００ｍを直径約１５ｃｍの紙管に巻き取った。
【００５３】
次に、上記基材シートをロールから巻き出しつつ、その印刷面に、イソシアネート硬化型ウレタン系ドライラミネート接着剤を介して、厚さ１００μｍの透明ポリプロピレン樹脂フィルムを積層した。しかる後、該透明ポリプロピレン樹脂フィルム面に、熱ロールエンボス法により梨地状のエンボスを施し、さらに、２液硬化型ウレタン系樹脂を乾燥後の塗布量５ｇ／ｍ2に塗工してトップコート層を形成すると共に、裏面にはウレタン系易接着プライマーを乾燥後の塗布量１ｇ／ｍ2に塗工してプライマー層を形成して、本発明の化粧シートを作製した。
【００５４】
＜実施例２＞
非結晶性１，４−シクロヘキサンジメタノール共重合ポリエチレンテレフタレート樹脂からなる厚さ１４０μｍの基層の両面に、非晶状態の結晶性ポリエチレンテレフタレート樹脂からなる厚さ３０μｍの表層及び裏層を有する、厚さ２００μｍの着色３層共押出ポリエステル樹脂フィルムを基材シートとし、これに上記実施例１と同一の要領にて絵柄層を形成し、ロール状に巻き取った。
【００５５】
次に、上記基材シートをロールから巻き出しつつ、その印刷面に、上記実施例１と同一の要領にて、厚さ５００μｍの透明ポリメチルメタクリレート樹脂フィルムを積層した。しかる後、該透明ポリメチルメタクリレート樹脂フィルム面に、熱ロールエンボス法により木目導管溝状のエンボスを施し、さらに、上記実施例１と同一の要領にてトップコート層及びプライマー層を形成して、本発明の化粧シートを作製した。
【００５６】
＜実施例３＞
上記実施例２に用いたものと同一の絵柄印刷済基材シートの印刷面に、上記実施例１と同一の要領にて、非結晶性１，４−シクロヘキサンジメタノール共重合ポリエチレンテレフタレート樹脂からなる厚さ８０μｍの下層と、非晶状態の結晶性ポリエチレンテレフタレート樹脂フィルムからなる厚さ２０μｍの上層とからなる、厚さ１００μｍの透明２層共押出ポリエステル樹脂フィルムの下層面を貼り合わせた。しかる後、熱ロールエンボス法により木目導管溝状のエンボスを施し、さらに、上記実施例１と同一の要領にてトップコート層及びプライマー層を形成して、本発明の化粧シートを作製した。
【００５７】
＜実施例４＞
上記実施例３において、透明２層共押出ポリエステル樹脂フィルムに代えて、非結晶性１，４−シクロヘキサンジメタノール共重合ポリエチレンテレフタレート樹脂からなる厚さ１４０μｍの中層の表裏に、非晶状態の結晶性ポリエチレンテレフタレート樹脂からなる厚さ各３０μｍの上層及び下層を有する、厚さ２００μｍの透明３層共押出ポリエステル樹脂フィルムを用い、その他は上記実施例３と全く同一の要領にて本発明の化粧シートを作製した。
【００５８】
＜実施例５＞
上記実施例３において、透明２層共押出ポリエステル樹脂フィルムに代えて、非晶状態の結晶性ポリエチレンテレフタレート樹脂からなる厚さ１００μｍの透明ポリエステル樹脂フィルムを用い、その他は上記実施例３と全く同一の要領にて本発明の化粧シートを作製した。
【００５９】
＜実施例６＞
上記実施例３において、透明２層共押出ポリエステル樹脂フィルムに代えて、非結晶性１，４−シクロヘキサンジメタノール共重合ポリエチレンテレフタレート樹脂からなる厚さ１００μｍの透明ポリエステル樹脂フィルムを用い、その他は上記実施例３と全く同一の要領にて本発明の化粧シートを作製した。
【００６０】
＜比較例１＞
上記実施例１において、着色３層共押出ポリエステル樹脂フィルムに代えて、非結晶性１，４−シクロヘキサンジメタノール共重合ポリエチレンテレフタレート樹脂からなる厚さ１００μｍの着色ポリエステル樹脂フィルムを基材シートとし、その他は上記実施例１と全く同一の要領にて化粧シートを作製した。
【００６１】
＜比較例２＞
上記実施例１において、着色３層共押出ポリエステル樹脂フィルムに代えて、厚さ１００μｍの着色ポリオレフィン系樹脂フィルムを基材シートとし、その他は上記実施例１と全く同一の要領にて化粧シートを作製した。
【００６２】
＜性能比較＞
上記実施例１〜６及び比較例１〜２の化粧シートについて、以下の２通りの条件で被貼着基材の表面に貼着し、その仕上がり状態を評価した。
（１）真空成形加工：予めエマルジョン系接着剤（ＣＶＣ５５５：コニシ株式会社製）をスプレー塗布し指触乾燥させた、４方２Ｒ曲面加工済みの中密度繊維板に、メンブレンプレス型の真空成形機にて真空成形積層貼着。
（２）ラッピング加工：化粧シートの裏面に溶剤系接着剤（５２１０：ノーテープ工業株式会社製）をナイフ塗布し指触乾燥後、角柱状基材の４面にラッピング積層貼着。
その結果を以下の表に示す。但し、剥離強度は被貼着基材と化粧シートとの間での１８０度剥離強度（単位［Ｎ／ｍ］）である。
【００６３】
0004507449.tif 000002
【００６４】
なお、上表において、比較例１の化粧シートで発生したフクレは、貼着前の化粧シートの状態で既に基材シートと透明ポリプロピレン樹脂フィルムとの界面に認められると共に、ラッピング加工にあっては、被貼着基材と化粧シートとの界面においても認められた（被貼着基材と化粧シートとの間の部分的なウキ）。また、比較例１の化粧シートは、印刷済基材シートを巻き取った際のブロッキングのため、一部に絵柄の不良（柄取られ）が認められた。
【００６５】
【発明の効果】
以上詳細に説明した様に、本発明の化粧シートは、非結晶性ポリエステル樹脂を主体とする基材シートに絵柄層を設けた化粧シートにおいて、前記基材シートとして、非結晶性ポリエステル樹脂からなる基層の裏面に、非晶状態の結晶性ポリエステル樹脂からなる裏層を有する積層ポリエステル樹脂フィルムを採用したことにより、柔軟性や熱成形性に優れた非結晶性ポリエステル樹脂からなる基層を備えたことで、Ｖカット加工やラッピング加工、真空成形加工等にも十分に適用可能な後加工適性を備えると同時に、該基層の裏面に、非結晶性ポリエステル樹脂よりも耐溶剤性に優れた非晶状態の結晶性ポリエステル樹脂からなる裏層を備えたことで、化粧シートを各種の被貼着基材の表面に貼着する際に、非結晶性ポリエステル樹脂を侵す溶剤を含有する接着剤を使用しても、非結晶性ポリエステル樹脂からなる基層が裏層によって保護される結果、接着剤に含有される溶剤による基材シートの膨潤が抑えられ、基材シート中に溶剤分が残留しにくいので、貼着後の被貼着基材と化粧シートとの界面でのフクレの発生や剥離等の問題を効果的に防止し、仕上がりに外観上の問題のない各種化粧部材を容易且つ安定的に製造することができるという顕著な効果を奏するものである。
【図面の簡単な説明】
【図１】本発明の化粧シートの実施の形態を示す模式断面図。
【図２】本発明の化粧シートの実施の形態を示す模式断面図。
【図３】本発明の化粧シートの実施の形態を示す模式断面図。
【図４】本発明の化粧シートの実施の形態を示す模式断面図。
【図５】本発明の化粧シートの実施の形態を示す模式断面図。
【図６】本発明の化粧シートの実施の形態を示す模式断面図。
【図７】本発明の化粧シートの実施の形態を示す模式断面図。
【図８】本発明の化粧シートの実施の形態を示す模式断面図。
【図９】本発明の化粧シートの実施の形態を示す模式断面図。
【図１０】本発明の化粧シートの実施の形態を示す模式断面図。
【符号の説明】
１      基材シート
１１    基層
１２    表層
１３    裏層
２      絵柄層
３      接着剤層
３１    アンカー層
４      透明熱可塑性樹脂層
４１    上層
４２    下層
４３    中層
４４    接着性樹脂層
５      トップコート層
６      エンボス
７      プライマー層
【図１】
0004507449.tif 000003
【図２】
0004507449.tif 000004
【図３】
0004507449.tif 000005
【図４】
0004507449.tif 000006
【図５】
0004507449.tif 000007
【図６】
0004507449.tif 000008
【図７】
0004507449.tif 000009
【図８】
0004507449.tif 000010
【図９】
0004507449.tif 000011
【図１０】
0004507449.tif 000012